Brevet FR3050990A1 (20171110)
REVENDICATIONS1. Procédé de fabrication d'une plaque comprenant une feuille de verre minéral renforcée thermiquement, comprenant le façonnage du chant de la feuille de verre après application du renforcement thermique et sur une profondeur à partir du bord, inférieure à celle de la zone de compression.\n<CLM>\1\tProcédé selon la revendication précédente, caractérisé en ce que le façonnage est réalisé sur une profondeur inférieure à 90% de la profondeur de la zone de compression à partir du bord avant façonnage.\n<CLM>\1\tProcédé selon la revendication précédente, caractérisé en ce que le façonnage est réalisé sur une profondeur inférieure à 80% de la profondeur de la zone de compression à partir du bord avant façonnage.\n<CLM>\1\tProcédé selon la revendication 1, caractérisé en ce que le façonnage est réalisé sur une profondeur inférieure à 90% de la profondeur P' donnée par : P' = (C/2-F2p).e+2.(1-p2).E/a,) dans laquelle e est l'épaisseur de la feuille de verre, p est le coefficient de Poisson du verre, E est le Module d'Young du verre, a, est la contrainte de surface exprimée avec un signe négatif.\n<CLM>\1\tProcédé selon l'une des revendications précédentes, caractérisé en ce que le renforcement thermique est suffisant pour que la valeur absolue de la contrainte de surface de la feuille soit supérieure à 90 MPa.\n<CLM>\1\tProcédé selon la revendication précédente, caractérisé en ce que le renforcement thermique est suffisant pour que la valeur absolue de la contrainte de surface de la feuille soit supérieure à 110 MPa et de préférence supérieure à 120 MPa.\n<CLM>\1\tProcédé selon l'une des revendications précédentes, caractérisé en ce que la feuille de verre a une épaisseur comprise dans le domaine allant de 6 à 12 mm.\n<CLM>\1\tProcédé selon l'une des revendications précédentes, caractérisé en ce que le renforcement thermique de la feuille est suffisant pour qu'avant 3050990 14 façonnage, sa contrainte à rupture au 5% fractile soit supérieure à 120 MPa.\n<CLM>\1\tProcédé selon la revendication précédente, caractérisé en ce que le façonnage est réalisé par au moins une passe de meulage, ledit 5 façonnage étant réalisé sur une profondeur de verre à partir du bord suffisamment faible pour que la contrainte à rupture au 5% fractile reste supérieure à 120 MPa après ledit façonnage.\n<CLM>\1\tProcédé selon la revendication précédente, caractérisé en ce que la contrainte à rupture au 5% fractile est supérieure à 120 MPa moins 10 d'une semaine après le façonnage.\n<CLM>\1\tProcédé selon l'une des revendications précédentes, caractérisé en ce que le façonnage est réalisé par au moins une passe de meulage, chaque passe étant de profondeur d'au plus 1,5 mm et de préférence d'au plus 1,2 mm à partir du bord. 15\n<CLM>\1\tProcédé selon la revendication précédente, caractérisé en ce que la plaque est un feuilleté associant plusieurs feuilles de verre minéral séparées par un matériau polymère, notamment en PVB, caractérisé en ce que le façonnage est réalisé sur toute la largeur du chant de la feuille renforcée thermiquement, de façon à aligner les bords des différentes 20 feuilles de verre de la plaque.\n<CLM>\1\tProcédé selon la revendication précédente, caractérisé en ce que toutes les feuilles de verre minéral du feuilleté sont renforcées thermiquement, notamment trempées.\n<CLM>\1\tProcédé selon l'une des revendications précédentes, caractérisé en ce 25 que le façonnage est une rainure réalisée dans le chant de la feuille et selon une largeur inférieure à l'épaisseur de la feuille.\n<CLM>\1\tProcédé selon l'une des revendications 1 à 12, caractérisé en ce que le façonnage est réalisé sur toute la largeur du chant de la feuille de verre.\n<CLM>\1\tProcédé selon l'une des revendications précédentes, caractérisé en ce 30 que l'épaisseur de la feuille de verre est d'au moins 6 mm, la profondeur de façonnage est d'au moins 2 mm, le renforcement thermique étant suffisant pour que la valeur absolue de la contrainte de surface de la feuille soit supérieure à 100 MPa.